a直鎖アルキル基を有する低分子量Nアシルグルタミン酸ジアミド、b分枝鎖アルキル基を有する低分子量Nアシルグルタミン酸ジアミド、c少なくとも1種のゲル化促進性溶媒、ならびにd少なくとも1つの硬質セグメントおよび少なくとも1つの軟質セグメントを有する少なくとも1種の高分子量ブロックコポリマー、およびe前記ブロックコポリマーの前記少なくとも1つの硬質セグメントおよびまたは前記少なくとも1つの軟質セグメントを可溶化する能力のある少なくとも1種の溶媒、またはd1少なくとも1種の油溶性極性修飾ポリマー、およびe1前記少なくとも1種の油溶性極性修飾ポリマーを可溶化する能力のある少なくとも1種の溶媒のいずれか、ならびに任意選択で、f少なくとも1種の活性成分を含み、約30~約300gfの範囲の硬度値、および約50°C以上の融点を有する、ゲル構造を形成する能力のある非水性担体組成物。が、ジブチルラウロイルグルタミドである、請求項1に記載の組成物。が、組成物の全重量を基準にして約01~約10重量の量で存在する、請求項1に記載の組成物。が、ジブチルエチルヘキサノイルグルタミドである、請求項1に記載の組成物。が、前記組成物の全重量を基準にして、約01~約10重量の量で存在する、請求項1に記載の組成物。が、C2~C5グリコール、イソステアリルアルコール、およびこれらの混合物から選択される、請求項1に記載の組成物。が、前記組成物の全重量を基準にして、約3~約50重量の量で存在する、請求項1に記載の組成物。が、ジブロックコポリマーおよびトリブロックコポリマーの混合物である、請求項1に記載の組成物。が、前記組成物の全重量を基準にして、約1~約10重量の量で存在する、請求項1に記載の組成物。が、水素化ポリデセンである、請求項1に記載の組成物。が、生じる組成物の全重量を基準にして、約10~約50重量の量で存在する、請求項1に記載の組成物。が、ポリプロピレンエチレン無水マレイン酸コポリマーである、請求項1に記載の組成物。が、ネオペンタン酸オクチルドデシルを含む、請求項1に記載の組成物。およびが7重量未満の合計量で存在し、が10重量未満の量で存在し、すべての重量が組成物の重量を基準にしており、外観が透明である、請求項1に記載の組成物。活性成分をさらに含む、請求項1に記載の組成物。前記活性成分が着色剤である、請求項15に記載の組成物。ゲル構造を形成する能力のある非水性担体組成物の作製方法であって、gi直鎖アルキル基を有する低分子量Nアシルグルタミン酸ジアミド、ii分枝鎖アルキル基を有する低分子量Nアシルグルタミン酸ジアミド、iii少なくとも1種のゲル化促進性溶媒を含む第1組成物を準備するステップと;hi少なくとも1つの硬質セグメントおよび少なくとも1つの軟質セグメントを有する少なくとも1種の高分子量ブロックコポリマー、およびii前記ブロックコポリマーの前記少なくとも1つの硬質セグメントおよびまたは前記少なくとも1つの軟質セグメントを可溶化する能力のある少なくとも1種の溶媒、またはi1少なくとも1種の油溶性極性修飾ポリマー、およびi2前記少なくとも1種の油溶性極性修飾ポリマーを可溶化する能力のある少なくとも1種の溶媒、ならびに任意選択で少なくとも1種の活性成分を含む第2組成物を準備するステップと;iおよびを約90°C~約125°Cの温度で混合して、加熱された組成物を形成するステップと;j前記加熱された組成物を冷却して、非水性の構造化されたゲル状組成物を形成するステップとを含み、前記組成物が、約30~約300gfの範囲の硬度値、および約50°C以上の融点を有する、方法。第2組成物が、少なくとも1つの硬質セグメントおよび少なくとも1つの軟質セグメントを有する少なくとも1種の高分子量ブロックコポリマー;ならびに前記ブロックコポリマーの前記少なくとも1つの硬質セグメントおよびまたは前記少なくとも1つの軟質セグメントを可溶化する能力のある少なくとも1種の溶媒を含む、請求項17に記載の方法。第2組成物が、少なくとも1種の油溶性極性修飾ポリマー;および前記少なくとも1種の油溶性極性修飾ポリマーを可溶化する能力のある少なくとも1種の溶媒を含む、請求項17に記載の方法。第2組成物が、前記活性成分をさらに含む、請求項17に記載の方法。したがって、本発明の目的は、各種の活性成分を担持する能力があり、前述の技術的問題を有さない、非水性の構造化されたゲル状担体組成物を提供することである。本発明の第1の態様は、ゲル構造、例えば、軟質ゲルもしくは硬質ゲルまたは成型されたゲルを形成する能力のある非水性組成物を対象とし、該組成物は、a直鎖アルキル基を有する低分子量Nアシルグルタミン酸ジアミド、b分枝鎖アルキル基を有する低分子量Nアシルグルタミン酸ジアミド、c少なくとも1種のゲル化促進性溶媒、ならびにd少なくとも1つの硬質セグメントおよび少なくとも1つの軟質セグメントを有する少なくとも1種の高分子量ブロックコポリマー、およびe該ブロックコポリマーの該少なくとも1つの硬質セグメントおよびまたは該少なくとも1つの軟質セグメントを可溶化する能力のある少なくとも1種の溶媒、または少なくとも1種の油溶性極性修飾ポリマー、および該少なくとも1種の油溶性極性修飾ポリマーを可溶化する能力のある少なくとも1種の溶媒のいずれか、ならびに任意選択でf少なくとも1種の活性成分を含み;約30~約300グラムフォースの範囲の硬度値、約50°C以上の融点を有し、構造形成剤としてのワックスの使用を必要とせず、外観が透明であっても着色されていてもよい。したがって、一部の実施形態において、非水性担体組成物は、a直鎖アルキル基を有する低分子量Nアシルグルタミン酸ジアミド、b分枝鎖アルキル基を有する低分子量Nアシルグルタミン酸ジアミド、c少なくとも1種のゲル形成性溶媒、d少なくとも1つの硬質セグメントおよび少なくとも1つの軟質セグメントを有する少なくとも1種の高分子量ブロックコポリマー、e該ブロックコポリマーの該少なくとも1つの硬質セグメントおよびまたは該少なくとも1つの軟質セグメントを可溶化する能力のある少なくとも1種の溶媒、および任意選択でf少なくとも1種の活性成分を含み、該組成物は、約30~約300グラムフォースの範囲の硬度値、約50°C以上の融点を有し、構造形成剤としてのワックスの使用を必要とせず、外観が透明であっても着色されていてもよい。他の実施形態において、非水性担体組成物は、a直鎖アルキル基を有する低分子量Nアシルグルタミン酸ジアミド、b分枝鎖アルキル基を有する低分子量Nアシルグルタミン酸ジアミド、c少なくとも1種のゲル化促進性溶媒、少なくとも1種の油溶性極性修飾ポリマー、該少なくとも1種の油溶性極性修飾ポリマーを可溶化する能力のある少なくとも1種の溶媒、ならびに任意選択でf少なくとも1種の活性成分を含み、該組成物は、約30~約300グラムフォースの範囲の硬度値、約50°C以上の融点を有し、構造形成剤としてのワックスの使用を必要とせず、外観が透明であっても着色されていてもよい。本発明の別の態様は、非水性組成物の作製方法を対象とし、該方法は、ai直鎖アルキル基を有する低分子量Nアシルグルタミン酸ジアミド、ii分枝鎖アルキル基を有する低分子量Nアシルグルタミン酸ジアミド、iii少なくとも1種のゲル化促進性溶媒を含む第1組成物を準備するステップと;bi少なくとも1つの硬質セグメントおよび少なくとも1つの軟質セグメントを有する少なくとも1種の高分子量ブロックコポリマー、およびii該ブロックコポリマーの該少なくとも1つの硬質セグメントおよびまたは該少なくとも1つの軟質セグメントを可溶化する能力のある少なくとも1種の溶媒、またはi1少なくとも1種の油溶性極性修飾ポリマー、およびii1該少なくとも1種の油溶性極性修飾ポリマーを約90°C~約125°Cの温度で可溶化する能力のある少なくとも1種の溶媒のいずれか、ならびに任意選択でiii少なくとも1種の活性成分を含む第2組成物を準備するステップと;cおよびを約90°C~約125°Cの温度で混合して、加熱された組成物を形成するステップと;d加熱された組成物を冷却して、非水性の構造化されたゲル状組成物を形成するステップとを含み、該組成物は、約30~約300グラムフォースの範囲の硬度値、約50°C以上の融点を有し、構造形成剤としてのワックスの使用を必要とせず、外観が透明であっても着色されていてもよい。したがって、一部の実施形態において、該方法は、ai直鎖アルキル基を有する低分子量Nアシルグルタミン酸ジアミド、ii分枝鎖アルキル基を有する低分子量Nアシルグルタミン酸ジアミド、iii少なくとも1種のゲル化促進性溶媒を含む第1組成物を準備するステップと;bi少なくとも1つの硬質セグメントおよび少なくとも1つの軟質セグメントを有する少なくとも1種の高分子量ブロックコポリマー、ii該ブロックコポリマーの該少なくとも1つの硬質セグメントおよびまたは該少なくとも1つの軟質セグメントを可溶化する能力のある少なくとも1種の溶媒、ならびに任意選択でiii少なくとも1種の活性成分を含む第2組成物を準備するステップと;cおよびを約90°C~約125°Cの温度で混合して、加熱された組成物を形成するステップと;d該加熱された組成物を冷却して、非水性組成物を形成するステップとを含み、該組成物は、約30~約300gfの範囲の硬度値、約50°C以上の融点を有し、構造形成剤としてのワックスの使用を必要とせず、外観が透明であっても着色されていてもよい。他の実施形態において、組成物の作製方法は、ai直鎖アルキル基を有する低分子量Nアシルグルタミン酸ジアミド、ii分枝鎖アルキル基を有する低分子量Nアシルグルタミン酸ジアミド、iii少なくとも1種のゲル化促進性溶媒を含む第1組成物を準備するステップと;bi1少なくとも1種の油溶性極性修飾ポリマー、およびii1該少なくとも1種の油溶性極性修飾ポリマーを約90°C~約125°Cの温度で可溶化する能力のある少なくとも1種の溶媒、ならびに任意選択でiii少なくとも1種の活性成分を含む第2組成物を準備するステップと;cおよびを約90°C~約125°Cの温度で混合して、加熱された組成物を形成するステップと;d該加熱された組成物を冷却して、非水性組成物を形成するステップとを含み、該組成物は、約30~約300gfの範囲の硬度値、約50°C以上の融点を有し、構造形成剤としてのワックスの使用を必要とせず、外観が透明であっても着色されていてもよい。これらの温度で組成物を調製すると、費用および製造上の困難度が最小化される。実施例以外において、またはそうでないことを指摘しない場合、成分の量およびまたは反応条件を表すすべての数字は、すべての事例において、用語約によって修飾されているものと理解すべきであり、該用語は、本明細書中で使用する場合、表された値の±10~±15を指す。本明細書中で使用する場合、構造化されたは、ゲル化およびまたは固化されることを意味する。透明は、その物質を通って光線を透過させ、その結果、その向こう側または後ろに位置する物体を明瞭に認識できる特性を有することと一般には定義される。特定の低分子量有機ゲル化剤を、適切な溶媒と一緒に、特定の高分子量ブロックコポリマーと組み合わせることによって、驚くべきことに、各種の活性成分を担持する能力のある非水性の構造化されたゲル状担体組成物を、離液および不良なペイオフという付随する重大な欠点を伴わずに調製できることが発見された。本発明の組成物は、直鎖アルキル基を有する第1の低分子量Nアシルグルタミン酸ジアミドまたはその誘導体を、分枝鎖アルキル基を有する第2の低分子量Nアシルグルタミン酸ジアミドまたはその誘導体、および該低分子量有機ゲル化剤と水素結合を形成する能力のある少なくとも1種の溶媒と組み合わせることによって形成される。用語低分子量は、本明細書中で使用する場合、ゼロを超え約2000ダルトンまでの分子量を指す。また、驚くべきことに、直鎖アルキル基を有する少なくとも1種のNアシルグルタミン酸ジアミドを、分枝鎖アルキル基を有する少なくとも1種のNアシルグルタミン酸ジアミドと組み合わせると、最適の物理的特性を有するゲル状担体組成物の形成が容易になることが本発明者によって発見された。好ましい実施形態において、ジブチルラウロイルグルタミドは、第1組成物の全重量を基準にして、約01~約50重量、例えば、約02~約40重量、約03~約30重量の量で用いられる。好ましい実施形態において、ジブチルラウロイルグルタミドは、すべての重量は生じる組成物の全重量を基準にして、約01~約10重量、例えば、約05~約5重量、約10~約30重量の量で用いられる。同様に、ジブチルエチルヘキサノイルグルタミドは、第1組成物の全重量を基準にして、約01~約50重量、例えば、約02~約40重量、約03~約30重量の量で用いられる。好ましい実施形態において、ジブチルエチルヘキサノイルグルタミドは、生じる組成物の全重量を基準にして約01~約10重量、例えば約05~約5重量、約10~約3重量の量で用いられる。澄明または透明な外観である組成物を調製するには、該組成物は、低分子量有機ゲル化剤を、該組成物の重量を基準にして、約7重量未満の合計量で用いるべきである。ジブチルラウロイルグルタミドは、GP1として、ジブチルエチルヘキサノイルグルタミドは、EB21として、ニュージャージー州FortLeeのAjinomoto社から市販されている。好ましい実施形態において、直鎖アルキル鎖の低分子量Nアシルグルタミン酸ジアミドおよび分枝アルキル鎖の低分子量Nアシルグルタミン酸ジアミドは、約11~約31、好ましくは約151の重量比で用いられる。本発明の低分子量有機ゲル化剤は、該有機ゲル化剤を用いてゲルを形成する能力のある溶媒中で可溶化される。例えばアルコール、一価アルコール、二価アルコール、酸、エステルなどを含む極性および非極性溶媒を利用することができる。極性溶媒を利用することが好ましい。好ましい極性溶媒としては、限定はされないが、プロピレングリコール、ブチレングリコール、およびペンチレングリコールなどの、C2~C5グリコールが挙げられる。これらの溶媒は、グルタミド分子中でのインターカレーションを阻害することによってゲル形成を促進すると考えられる。他の好ましい溶媒としては、例えば、オクタドデカノール、イソステアリルアルコールなどが挙げられる。さらに他の好ましい溶媒としては、例えば、米国特許出願公開第20040223936号中に開示されているような置換ヒドロカルビルシロキサンが挙げられる。それらは、グルタミドの分子間での水素結合の形成を促進すると考えられる。1つの典型的な置換ヒドロカルビルシロキサンが、式R1Me2SiOxSiMe2R13OCH2CH2OHであり、xは23°Cで約50cSの粘度を有する製品を提供するようなxであるを有するヒドロカルビル官能性オルガノポリシロキサンであるCARBINOLFLUID、ビスヒドロキシエトキシプロピルジメチコンである。本明細書中で列挙する溶媒は、個別的にまたは2種以上の組合せで使用することができる。溶媒は、約90°C~約125°Cの温度で前記有機ゲル化剤を溶解する能力のあることが好ましい。低分子量有機ゲル化剤を含む少なくとも1種のゲル化促進性溶媒は、生じる組成物の全重量を基準にして、典型的には約3~約50重量、例えば約5~約40重量、約7~約20重量の量で用いられる。組成物を作製する目的の場合、該溶媒は、第1組成物の全重量を基準にして、典型的には約10~約99重量、例えば、約20~約90重量、約30~約80重量の範囲の量で存在する。本発明の第2組成物は、少なくとも1つの硬質セグメントおよび少なくとも1つの軟質セグメントを有する少なくとも1種の高分子量ブロックコポリマーを、該高分子量ブロックコポリマーの硬質およびまたは軟質セグメントを可溶化する能力のある少なくとも1種の溶媒と組み合わせることによって形成される。本発明のブロックコポリマーは、少なくとも1つの硬質セグメントおよび少なくとも1つの軟質セグメントの存在によって特徴付けられる。それらの組成的性質のほかに、本発明のブロックコポリマーの硬質および軟質セグメントは、それらのそれぞれのガラス転移温度Tgによって規定される。より詳細には、硬質セグメントは、50°C以上のTgを有し、一方、軟質セグメントは、20°C以下のTgを有する。硬質ブロックに関するガラス転移温度Tgは、50°C~150°C、60°C~125°C、70°C~120°C、80°C~110°Cの範囲とすることができる。ブロックコポリマーの軟質セグメントに関するガラス転移温度Tgは、20°C~150°C、0°C~135°C、10°C~125°C、25°C~100°Cの範囲とすることができる。より詳細な説明は、そのすべての内容が参照により本明細書に組み込まれる、米国特許第5294438号および6403070号中に見出すことができる。本発明によって採用できるブロックコポリマーの1つの部類は熱可塑性エラストマーである。熱可塑性エラストマーの硬質セグメントは、典型的には、ビニルモノマーを種々の量で含む。適切なビニルモノマーの例には、限定はされないが、スチレン、メタクリル酸エステル、アクリル酸エステル、ビニルエステル、ビニルエーテル、酢酸ビニルなどが含まれる。熱可塑性エラストマーの軟質セグメントは、飽和、不飽和、またはそれらの組合せでよい、オレフィンポリマーおよびまたはコポリマーを含む。適切なオレフィンコポリマーとしては、限定はされないが、エチレンプロピレンコポリマー、エチレンブチレンコポリマー、プロピレンブチレンコポリマー、ポリブチレン、ポリイソプレン、水素化ブタンとイソプレンとのポリマー、およびこれらの混合物を挙げることができる。本発明において有用な熱可塑性エラストマーは、ブロックコポリマー、例えば、ジブロック、トリブロック、マルチブロック、ラジカルおよび星型ブロックコポリマー、ならびにこれらの混合物および配合物である。ジブロック熱可塑性エラストマーは、通常、AB型、または硬質セグメントに軟質セグメントが続くものとして定義される。トリブロックは、通常、ABA型コポリマー、またはある比率の1つの硬質セグメント、1つの軟質セグメント、そして1つの硬質セグメントからなるものとして定義される。マルチブロックまたはラジカルブロックもしくは星型ブロックの熱可塑性エラストマーは、通常、該エラストマーが硬質および軟質の特徴を有するとの条件で、硬質および軟質セグメントの任意の組合せを含む。ジブロックコポリマーとトリブロックコポリマーとの混合物を利用することが好ましい。一部の実施形態において、本発明の熱可塑性エラストマーは、Kratonラバーの部類から、または類似の熱可塑性エラストマーから選択することができる。Kratonラバーは、ポリマー鎖が、ジブロック、トリブロック、マルチブロック、またはラジカルもしくは星型ブロックの配置、あるいはこれらの多くの混合型配置を含む熱可塑性エラストマーである。Kratonトリブロックラバーは、ラバーセグメントの各末端にポリスチレンセグメントを有し、一方、Kratonジブロックラバーは、ラバーセグメントに結合されたポリスチレンセグメントを有する。Kratonラジカルもしくは星型配置は、ラバーセグメントの各末端に結合されたポリスチレンセグメントを有するラバーで作られた4点または他の複数点星型配置でよい。Kratonラバーのそれぞれの配置は、分離したポリスチレンおよびラバー領域を形成する。Kratonラバーの各分子は、スチレンモノマー単位およびラバーモノマーおよびまたはコモノマー単位のブロックセグメントを含むと言われる。Kratonトリブロックコポリマーに関する最も一般的な構造は、線状のABAブロックのスチレンブタジエンスチレン、スチレンイソプレンスチレン、スチレンエチレンプロピレンスチレン、またはスチレンエチレンブチレンスチレンである。Kratonジブロックは、好ましくは、スチレンエチレンプロピレン、スチレンエチレンブチレン、スチレンブタジエン、またはスチレンイソプレンなどのABブロックである。Kratonラバーの配置は、当技術分野で周知であり、類似の配置を有する任意のブロックコポリマー型エラストマーは、本発明の実施に包含される。他のブロックコポリマーが、Septonの商品名で販売されており、およびExxonDowからVectorの商品名で販売されているものがある。本発明において有用な他の熱可塑性エラストマーとしては、スチレンブチレンエチレンスチレンコポリマー、エチレンプロピレンスチレンコポリマー、または2者の混合物または配合物を含むブロックコポリマー型エラストマーが挙げられる。と呼ぶ。ブロックポリマーまたはポリマー群の量、およびそれらの構造は、脆いものから軟質柔軟性のもの、堅いものまでの範囲に及ぶ可能性のあるそのゲル化形態を含め、熱可塑性エラストマーの性質に影響を及ぼす。例えば、軟質ゲルは、比較的多量の軟質セグメントを含み、堅いゲルは、比較的多量の硬質セグメントを含む。組成物の総合的特性は、また、1種を超えるこのようなブロックコポリマーを含めることによって、例えば、コポリマーの混合物を含めることによって影響を受ける可能性がある。例えば、トリブロックコポリマーの存在は、形成されるフィルムの完全性を高める。ゲルは、また、本明細書中で説明するように、添加される他の化粧上許容される成分に応じて、透明、半透明または不透明でよい。ブロックコポリマーのスチレン含有量は、ブロックコポリマーの重量を基準にして、30重量未満、好ましくは25重量未満、より好ましくは20重量未満である。これは、通常の担体系において30重量を超えるスチレン含有量を有するブロックコポリマーが硬化ゲル化する傾向があるためである。しかし、30重量を超えるスチレン含有量を有するブロックコポリマーを使用する事例において、スチレンブロックを溶解する能力のある共溶媒または機能性成分を、化粧組成物中のスチレン含有エラストマーの硬化ゲル化を調節するのに有効な量で用いることも必須である場合がある。本発明で使用するのにとりわけ好ましいブロックコポリマーは、ジブロック型、およびShellChemicalCompanyからKratonG1657Mの商品名で市販されているスチレンエチレンブチレンスチレンのトリブロックコポリマーの組合せである。しかし、少なくとも1つの軟質セグメントおよび少なくとも1つの硬質セグメントを有するブロックコポリマー型の任意の熱可塑性エラストマーを、本発明の精神から逸脱することなしに使用することができることに留意されたい。該ブロックコポリマーは、第2組成物の全重量を基準にして、典型的には、約1~約40重量、例えば、約2~約20重量、約3~約10重量の量で用いられる。好ましい実施形態において、ブロックコポリマーは、すべての重量は生じる組成物の全重量を基準にして、約1~10重量未満、例えば、約2~約8重量、約3~約5重量の量で用いられる。外観が澄明または透明である組成物を作製するには、該組成物は、高分子量ブロックコポリマーを、該組成物の重量を基準にして、約10重量未満の量で用いるべきである。本発明の組成物に関連する他の重要事項には、製品の離液貯蔵安定性、ゲル状担体組成物中で用いられる活性成分の量、および最終製品の硬度弾性可撓性が含まれる。これらの特性は、すべて、着色化粧組成物中に存在する低分子量有機ゲル化剤の高分子量ブロックコポリマーに対する重量比によって影響される。低分子量有機ゲル化剤の量に対して多すぎるブロックコポリマーを用いると、生じるゲル状担体組成物は、外観的透明性の低下、硬度の増大、弾性可撓性の低下、および不良なペイオフを提示する。生じるゲル状担体組成物中で、ブロックコポリマーの量に対して少なすぎる低分子量有機ゲル化剤を用いると、同様の効果が現れる。したがって、本発明のゲル状担体組成物を作製する場合、その最終的使用意図および所望される外観に応じて、低分子量有機ゲル化剤の高分子量ブロックコポリマーに対する重量比を考慮に入れる必要がある。低分子量有機ゲル化剤の高分子量ブロックコポリマーに対する適切な重量比としては、約11~約21、例えば約31~約41、約51~約61が含まれる。同様に、本発明のゲル状担体組成物を作製する場合、その最終的使用意図および所望される外観に応じて、高分子量ブロックコポリマーの低分子量有機ゲル化剤に対する重量比を考慮に入れる必要がある。高分子量ブロックコポリマーの低分子量有機ゲル化剤に対する適切な重量比としては、約11~約21、例えば約31~約41、約51~約61が含まれる。本発明中で使用できるブロックコポリマーの硬質およびまたは軟質セグメントを可溶化できる能力のある溶媒は、典型的には、約90~約125°Cの温度でブロックコポリマーを可溶化するそれらの能力により特徴付けられる。本発明中で使用することのできるブロックコポリマーの硬質セグメントを可溶化する能力のある不揮発性溶媒としては、限定はされないが、モノエステル、ジエステル、トリエステル、混合型脂肪族およびまたは芳香族の極性オイルが挙げられ、ここで、該脂肪酸は、さまざまな鎖長を有することができ、これらの鎖は、飽和または不飽和の線状または分枝状であり、これらのオイルは、例えば、小麦胚芽油、ヒマワリ油、コーン油、ダイズ油、マロー油、ブドウ種子油、クロスグリ種子油、ゴマ油、ヘーゼルナッツ油、アンズ油、マカダミア油、ヒマシ油、アボカド油、シアバター油、スイートアーモンド油、コットン油、アルファルファ油、ケシ油、カボチャ油、マツヨイグサ油、キビ油、大麦油、キノア油、オリーブ油、ライ麦油、ベニバナ油、ククイノキ油、トケイソウ油、マスクローズ油、およびカプリル酸カプリン酸トリグリセリド;式R1COOR2の天然もしくは合成エステル、例えば、プルセリン油、ミリスチン酸イソプロピル、オクタン酸、デカン酸またはリシノール酸アルキルまたはポリアルキル;式R3COR4の合成エーテル、少なくとも12個の炭素原子を含む脂肪アルコール、例えば、オクチルドデカノールまたはオレイルアルコール;シクロアルカンなどの環式炭化水素;芳香族炭化水素、例えば、ベンゼン、トルエン、24ジメチル3シクロヘキセン、ジペンテン、pシメン、ナフタレンまたはアントラセンなどのアルケン、ならびに安息香酸イソステアリルなどのエステル;トリエタノールアミンなどの第一級、第二級、もしくは第三級アミン;ならびにこれらの混合物から選択することができる。一実施形態において、ミリスチン酸イソプロピルなどの合成エステルが使用される。好ましいエステルは、100~600、好ましくは100~500の範囲の重量平均分子量を有するエステルである。その例には、限定はされないが、安息香酸C12~15アルキル、ミリスチン酸イソプロピル、パルミチン酸イソプロピル、イソノナン酸イソノニル、エチルヘキサン酸セチル、ジエチルヘキサン酸ネオペンチルグリコール、セバシン酸ジイソプロピルが含まれる。ブロックコポリマーの軟質セグメントを可溶化する能力のある溶媒は、揮発性溶媒および不揮発性溶媒から選択することができる。表現揮発性溶媒は、それが適用された支持体から室温で蒸発する能力のある溶媒、言い換えれば室温で測定可能な蒸気圧を有する溶媒を意味する。その全内容が参照により本明細書に組み込まれる、米国特許6656458号を参照されたい。適切な揮発性有機溶媒の典型例には、限定はされないが、揮発性炭化水素をベースにしたオイルが含まれる。表現炭化水素をベースにしたオイルは、水素および炭素原子のみを含むオイルを意味する。揮発性炭化水素をベースにしたオイルの例には、イソパラフィン、すなわち、8~16個の炭素原子を含む分枝アルカン、とりわけイソドデカンが含まれる。このようなイソパラフィンの混合物を使用することも可能である。石油蒸留留分などの他の揮発性炭化水素をベースにしたオイルも使用することができる。使用できる適切な不揮発性溶媒は、150~450、好ましくは200~350の範囲の重量平均分子量を有する溶媒である。その例には、限定はされないが、水素化ポリデセン、水素化ポリイソブテン、イソエイコサン、ポリデセン、およびポリブテンが含まれる。高分子量ブロックコポリマーを約90~約125°Cの温度で可溶化する能力のある溶媒は、典型的には、第2組成物の全重量を基準にして、約10~約99重量、例えば、約20~約90重量、約30~約80重量の量で存在する。好ましい実施形態において、高分子量ブロックコポリマーを可溶化する能力のある溶媒は、すべての重量は生じる組成物の全重量を基準にして、約10~約50重量、例えば、約15~約40重量、約20~約30重量の量で用いる。一部の実施形態において、組成物は、油溶性極性修飾ポリマーおよび溶媒を含む。極性修飾ポリマーは、本明細書中で使用する場合、親水性単位で修飾された疎水性のホモポリマーまたはコポリマーを指す。油溶性は、本明細書中で使用する場合、極性修飾ポリマーが油に溶解性であることを意味する。疎水性のホモポリマーおよびまたはコポリマーに適したモノマーとしては、限定はされないが、環状、直線状もしくは分枝状の置換もしくは非置換のC2~C20化合物、例えば、スチレン、エチレン、プロピレン、イソプロピレン、ブチレン、イソブチレン、ペンテン、イソペンテン、イソプレン、ヘキセン、イソヘキセン、デセン、イソデセン、およびオクタデセンが含まれる。好ましくは、モノマーは、C2~C8化合物、より好ましくはC2~C6化合物、最も好ましくはC2~C4化合物、例えばエチレン、プロピレンおよびブチレンである。適切な親水性単位としては、限定はされないが、無水マレイン酸、アクリレート、アクリル酸アルキル、およびポリビニルピロリドンが含まれる。本発明によれば、極性修飾ポリマーは、油溶性であるすなわち、該ポリマーは、ポリマー全体を水溶性または非油溶性にするのに十分な量の親水性単位を含まない。好ましい実施形態によれば、極性修飾ポリマーは、親水性単位と同量の疎水性モノマー、または親水性単位に比べてより多くの疎水性モノマーを含む。とりわけ好ましい実施形態によれば、極性修飾ポリマーは、50以下の親水性単位、40以下の親水性単位、30以下の親水性単位、20以下の親水性単位、10以下の親水性単位、5以下の親水性単位、4以下の親水性単位、または3以下の親水性単位を含む。好ましくは、極性修飾ポリマーは、該ポリマーの重量に関して、約05~約10重量の親水性単位、より好ましくは約1~約8重量の親水性単位を含む。とりわけ好ましい親水性修飾ポリマーは、無水マレイン酸単位で修飾されたエチレンおよびまたはプロピレンのホモポリマーおよびコポリマーである。本発明の好ましい実施形態によれば、極性修飾ポリマーはワックスである。とりわけ好ましい実施形態によれば、極性修飾ワックスは、メタロセン触媒を介して製造され、疎水性骨格に加えて極性の基または単位を含む。適切な修飾ワックスとしては、その全内容が参照により本明細書に組み込まれる米国特許出願公開第20070031361号中に開示のワックスが含まれる。とりわけ好ましい極性修飾ワックスは、極性修飾C2~C3ワックスである。本発明の好ましい実施形態によれば、極性修飾ワックスは、疎水性モノマーからなるホモポリマーおよびまたはコポリマーをベースとし、25000gモル以下、好ましくは1000~22000gモル、とりわけ好ましくは4000~20000gモルの重量平均分子量Mw、15000gモル以下、好ましくは500~12000gモル、とりわけ好ましくは1000~5000gモルの数平均分子量Mn、メタロセン触媒を介して得られた、15~10、好ましくは15~5、とりわけ好ましくは15~3、特に好ましくは2~25の範囲のモル質量分布MwMnを有する。また、極性修飾ワックスは、好ましくは、75°Cを超える、より好ましくは90°Cを超える融点、例えば90°C~160°C、好ましくは100°C~150°Cの融点を有する。コポリマーワックスの場合、コポリマー骨格の全重量を基準にして、1種のモノマーに由来する01~30重量の構造単位、および他のモノマーに由来する700~999重量の構造単位を有することが好ましい。このようなホモポリマーおよびコポリマーワックスは、例えば、その全内容が参照により本明細書に組み込まれる欧州特許第571882号に記載の方法により、その中で指定されたメタロセン触媒を使用して作製することができる。適切な調製方法としては、メタロセン触媒の存在下でのオレフィンの、例えば懸濁重合、溶液重合、および気相重合が挙げられ、複数モノマー中での重合も可能である。極性修飾ワックスは、前記のホモポリマーおよびコポリマーから既知の方法で、酸素含有気体、例えば空気での酸化によって、または極性モノマー、例えばマレイン酸もしくはアクリル酸またはこれらの酸の誘導体とのグラフト反応によって製造することができる。メタロセンポリオレフィンワックスの空気酸化による極性修飾は、例えば、欧州特許出願公開第0890583号に記載されており、グラフト化による修飾は、例えば、米国特許第5998547号中に記載されており、これら双方の全内容は参照によりその全体が本明細書に組み込まれる。許容される極性修飾ワックスとしては、限定はされないが、例えば、無水マレイン酸、アクリレート、メタクリレート、ポリビニルピロリドンなどの親水性単位で修飾された、エチレンおよびまたはプロピレン基からなるホモポリマーおよびまたはコポリマーが含まれる。好ましくは、C2~C3ワックスは、ワックスの重量に関して、約05~約10重量の親水性単位、より好ましくは約1~約8重量の親水性単位を含む。とりわけ好ましい親水性修飾ワックスは、無水マレイン酸単位で修飾された、エチレンおよびまたはプロピレンのホモポリマーおよびコポリマーである。本発明中で使用するのにとりわけ好ましいC2~C3極性修飾ワックスは、ClariantからLICOCAREまたはLICOCENEの商品名で市販されているポリプロピレンおよびまたはポリエチレン無水マレイン酸修飾ワックスであり、このようなワックスの具体例には、PP207などの名称を有するClariantからLicoCareの名称で市販されている製品が含まれる。他の適切な極性修飾ポリマーとしては、限定はされないが、Honeywell製のAC573A、Honeywell製のAC596A、Honywell製のAC597、エチレンと無水マレイン酸との11コポリマーであるZeMacコポリマー、ISOBAMの商品名で販売されているポリイソブチレン無水マレイン酸、SigmaAldrichから販売されているポリイソプレングラフト無水マレイン酸、ChevronPhilipsChemicalCoによって販売されているポリ、ArkemaによってLotaderの商品名で販売されているポリ、やはりArkemaによってLotaderの名称で販売されている、アクリル酸ブチルが他のアクリル酸アルキルアクリル酸メチルおよびアクリル酸エチルで置き換えられているコポリマー、ISPによってACO5013の名称で販売されているイソブチレン無水マレイン酸コポリマーが含まれる。本発明の他の実施形態によれば、極性修飾ポリマーは、ワックスでない。本発明のこれらの実施形態によれば、極性修飾ポリマーは、疎水性モノマーからなるホモポリマーおよびまたはコポリマーをベースとし、1000000gモル以下、好ましくは1000~250000gモル、とりわけ好ましくは5000~50000gモルの重量平均分子量Mwを有する。これらの実施形態によれば、極性修飾ポリマーは、典型的には、例えば、ブロックコポリマー、グラフトコポリマーまたは交互コポリマーなど、ポリマーに付随する任意の形態で存在できる。例えば、極性修飾ポリマーは、親水性基が、例えばグラフト化を含む任意の手段で結合された疎水性骨格を含むことができる。結合された基は、任意の配向を有することができる。極性修飾ポリマーは、組成物の全重量を基準にして、典型的には、約1~約20重量、好ましくは約2~約15重量、より好ましくは約3~約10重量に相当する。該組成物を調製する目的の場合、極性修飾ポリマーは、典型的には、第2組成物の約10~40重量、好ましくは12~30重量、より好ましくは14~20重量の範囲の量で存在する。油溶性極性修飾ポリマーを可溶化する能力のある溶媒としては、例えば、揮発性およびまたは不揮発性オイルが含まれる。このようなオイルは、任意の許容されるオイル、例えば、限定はされないが、シリコーンオイルおよびまたは炭化水素油でよい。好ましい実施形態によれば、該溶媒は、1種または複数の揮発性シリコーンオイルを含む。このような揮発性シリコーンオイルの例には、室温で6cSt以下の粘度を有し、かつ2~7個のケイ素原子を有する線状または環状シリコーンオイルが含まれ、これらのシリコーンは、1~10個の炭素原子からなるアルキルまたはアルコキシ基で置換されていてもよい。本発明中で使用できる具体的なオイルとしては、オクタメチルテトラシロキサン、デカメチルシクロペンタシロキサン、ドデカメチルシクロヘキサシロキサン、ヘプタメチルオクチルトリシロキサン、ヘキサメチルジシロキサン、デカメチルテトラシロキサン、ドデカメチルペンタシロキサン、およびこれらの混合物が挙げられる。使用できる他の揮発性オイルとしては、信越化学工業の市販製品である、粘度が6cStで94°Cの引火点を有するKF96Aが挙げられる。好ましくは、揮発性シリコーンオイルは、40°C以上の引火点を有する。揮発性シリコーンオイルの非限定的例を下表1に列挙する。さらに、線状揮発性シリコーンオイルを、本発明中で用いることができる。適切な線状揮発性シリコーンオイルとしては、その内容が参照により本明細書に組み込まれる、米国特許第6338839号および国際公開第03042221号に記載のものが挙げられる。一実施形態において、線状揮発性シリコーンオイルは、デカメチルテトラシロキサンである。別の実施形態において、デカメチルテトラシロキサンは、さらに、デカメチルテトラシロキサンに比べてより揮発性である別の溶媒と組み合わせられる。他の好ましい実施形態によれば、溶媒は、1種または複数の揮発性非シリコーンオイルを含み、揮発性炭化水素油、揮発性エステルおよび揮発性エーテルから選択することができる。このような揮発性非シリコーンオイルの例には、限定はされないが、8~16個の炭素原子を有する揮発性炭化水素油、およびそれらの混合物、とりわけ分枝鎖C8~C16アルカン、例えば、C8~C16イソアルカン、イソドデカン、イソデカン、および例えば、IsoparまたはPermethylの商品名で販売されているオイルが挙げられる。好ましくは、揮発性非シリコーンオイルは、低くとも40°Cの引火点を有する。揮発性非シリコーンオイルの非限定的例を、下表2に示す。本発明中で使用できる不揮発性オイルのさらなる例には、限定はされないが、aグリセロールの脂肪酸エステルからなる高トリグリセリド含有量の炭化水素をベースにした植物油その脂肪酸はさまざまな鎖長を有することができ、これらの鎖はことによると線状または分枝状、飽和または不飽和であり;これらのオイルとして、特に、小麦胚芽油、コーン油、ヒマワリ油、シアバター油、ヒマシ油、スイートアーモンド油、マカダミア油、アンズ油、ダイズ油、ナタネ油、綿実油、アルファルファ油、ケシ油、カボチャ油、ゴマ種子油、マロー油、アボカド油、ヘーゼルナッツ油、ブドウ種子油、クロスグリ種子油、マツヨイグサ油、キビ油、大麦油、キノア油、オリーブ油、ライ麦油、ベニバナ油、ククイノキ油、トケイソウ油、またはマスクローズ油;あるいはカプリル酸カプリン酸トリグリセリド、例えば、StearineriesDubois社によって販売されているもの、またはDynamiteNobel社によってMiglyol810、812および818の名称で販売されているもの;b式R5COOR6の合成オイルまたはエステル;例えば、プルセリンオイル、イソノナン酸イソノニル、安息香酸C12~C15アルキル、ミリスチン酸イソプロピル、パルミチン酸2エチルヘキシル、およびアルコールもしくはポリアルコールのオクタン酸、デカン酸もしくはリシノール酸エステル;ヒドロキシル化エステル、例えば、乳酸イソステアリルまたはリンゴ酸ジイソステアリル;ならびにペンタエリスリトールエステル;c10~40個の炭素原子を含む合成エーテル;dC8~C26脂肪アルコール、例えばオレイルアルコール;ならびにeこれらの混合物;などの極性オイルが挙げられる。本発明中で使用できる比揮発性オイルの例には、限定はされないが、分枝および非分枝状の炭化水素、およびポリオレフィンを含む炭化水素ワックスなどの非極性オイル、とりわけ、ワセリン、パラフィンオイル、スクアラン、スクアレン、水素化ポリイソブテン、水素化ポリデセン、ポリブテン、ミネラルオイル、ペンタヒドロスクアレン、およびこれらの混合物が含まれる。油溶性極性修飾ポリマーのための溶媒は、組成物の全重量を基準にして、約5~約50重量、好ましくは約10~約40重量、より好ましくは約15~約30重量の量で用いることができる。該組成物を調製する目的の場合、油溶性極性修飾ポリマーのための溶媒は、第2組成物の全重量を基準にして、約50~約90重量、好ましくは約55~約80重量、より好ましくは約60~約70重量の量で用いることができる。本発明の透明で非水性の構造化されたゲル状担体組成物の目的は、種々の標的基体上へ適用するための活性成分を担持することである。ゲル状担体組成物によって、種々のタイプの活性成分を担持することができる。適切な活性成分の例には、例えば、色素、インク、レーキなどの着色剤;日焼け止め剤、抗アクネ剤、老化防止化合物などの皮膚科学的成分;昆虫忌避剤;経皮医薬化合物;防臭剤および発汗抑制剤;香料;染料化合物などが含まれる。採用予定の活性成分の種類および量は、組成物の最終用途によって決まり、当業者によって決定されるべきである。例えば、組成物は、リップグロス、マスカラ、整髪組成物などとして使用することができる。典型的には、外観が透明でなくそのため着色された組成物を作製するためには、着色剤の量は、組成物の約05重量を超えるであろう。透明である本発明の組成物は、わずか約05重量未満の量の着色剤を含む。活性成分は、組成物の全重量を基準にして、一般には約001~20重量、一部の実施形態では、約01~約10重量の範囲の量で存在する。非水性の構造化組成物は、通常の貯蔵条件下で安定でなければならない。貯蔵安定性を達成するため、組成物は、約50°C以上、例えば90°C以上、110°C以上の融点を有するべきである。図1は、本発明の一実施形態による組成物のカラー写真である。写真から明らかなように、組成物は、外観が透明である。図2は、図1の組成物のカラー写真である。画像は、リップスティックの画像に隣接した組成物を示す。透明であることに加え、該組成物は、組成物を通して眺めた場合に画像がより大きく見える拡大効果を有する。図3は、図1の組成物のカラー写真である。これは、該組成物の拡大効果の別の例である。組成物は、良好なペイオフ、すなわち、標的基体上に的確かつ均一に沈着されるべき能力も有するべきである。この特性は、組成物の硬度に依存する。組成物の硬度は、例えば、グラムフォースで表現することができる。本発明の組成物は、例えば、約30gf~約300gf、例えば、約50gf~約120gf、さらには約60gf~約100gfなどの範囲の硬度を有する。硬度は、2つの方法の中の1つで測定される。第1硬度試験は、とりわけ高さ25mm、直径8mmのエボナイト製シリンダーを備えたテクスチャーアナライザーを使用して、プローブを組成物中に侵入させることを伴う。硬度測定は、20°Cで、組成物の5つのサンプルの中央で実施される。シリンダーは、組成物の各サンプル中に2mmsの事前速度で、次いで05mmsの速度で、最終的に2mmsの後速度で、1mmである全変位で導入される。記録される硬度値は、観察される最大ピークの値である。測定誤差は、±50gfである。第2硬度試験は、チーズワイヤ法として知られており、直径が81mmまたは好ましくは127mmのスティック組成物を切断すること、およびIndelcoChatillon社製のDFGHS2張力試験機を100mm分の速度で使用して20°Cでその硬度を測定することを含む。この方法から得られる硬度値は、上記条件下でスティックを切断するのに必要とされる剪断力としてグラムで表現される。この方法によれば、本発明による組成物の硬度は、スティック形態において、例えば、直径81mmのスティックサンプルでは30gf~300gf、例えば、30gf~250gf、さらに直径127mmのスティックサンプルでは30gf~120gfの範囲でよい。本発明の組成物の硬度は、該組成物が、自立性であり、容易に崩壊して標的基体上に満足できる沈着を形成できるような硬度であってよい。さらに、この硬度は、本発明の組成物に、例えばスティックまたは皿型形状に成型、注型、または押出すことのできる良好な衝撃強度を付与できる。本発明の別の態様によれば、非水性の構造化された着色化粧組成物の作製方法が提供される。該方法は、前記の第1および第2組成物を、それらのそれぞれの成分を約90°C~約125°Cの温度で組み合わせることによって形成するステップ、続いて該第1および第2組成物を約90°C~約125°Cの温度で混合するステップを含む。これらの温度で組成物を調製することは、費用および製造上の困難度の双方を最小化する。本発明は、以下の実施例により、より完全に理解されるであろう。実施例のすべては、単なる例示の目的のために意図されたものであり、いかなる意味でも本発明の範囲を過度に限定することを意味しない。手順水素化ポリデセンを100°Cまで加熱した。油相に水素化スチレンブタジエンコポリマーを添加し、両者をポリマー溶液が澄明かつ均一になるまで混合した。このポリマー溶液に水素化スチレンメチルスチレンインデンコポリマーを添加し、混合物が溶解し、澄明になるまで混合した。混合物を室温まで放冷した。手順アルコールを含む有機ゲル化剤。溶液を、実施例2では約115°Cまで、実施例3では約116°Cまで、実施例4では102°Cまで、有機ゲル化剤が溶解するまで加熱した。生じる有機ゲル化剤溶液を室温まで冷却した。結晶性澄明リップスティック処方手順撹拌しながらオイルを125°Cまで加熱した。実施例3で調製したゲルを添加した。均一になるまで混合した。実施例1で調製したポリマー溶液を添加した。均一で澄明な溶液が形成されるまで混合した。この熱溶液を鋳型に注いだ。溶液が鋳型中で固化したら、鋳型をフリーザー中に約30分間配置した。生じた製品は、硬質ゲル状の澄明なリップスティックであった。手順実施例1の材料を、イソエイコサン、水素化ポリデセンおよびフェニルトリメチコンと共に、撹拌しながら120°Cまで加熱した。別個に、実施例2のゲルを、イソ酪酸酢酸スクロースおよびトリカプリリンと共に、混合しながら120°Cまで加熱した。双方の相が均一になったら、それらを合わせて混合した。この熱溶液を鋳型に注いだ。溶液が鋳型中で固化したら、鋳型をフリーザー中に約30分間配置した。生じた製品は、硬質ゲル状の澄明なリップスティックであった。透明スティック手順水素化ポリデセンを水素化スチレンブタジエンコポリマーと混合しながら110°Cまで加熱した。水素化スチレンメチルスチレンインデンコポリマーを、均一になるまで混合しながら添加した相Aのゲル。イソエイコサン、残りの水素化ポリデセンおよびトリメチルペンタフェニルトリシロキサンを混合しながら添加した。別個に、イソステアリルアルコール、ジブチルエチルグルタミドおよびジブチルラウロイルグルタミド相Bのゲルをイソ酪酸酢酸スクロース、ダイマージリノール酸ダイマージリノレイル、ヘプタン酸ステアリルおよびトリカプリリンと、混合しながら110°Cまで加熱した。双方の相が均一になったら、合わせて混合した。この熱溶液を鋳型に注いだ。溶液が鋳型中で固化したら、鋳型をフリーザー中に約30分間配置した。生じた製品は、硬質ゲル状の澄明なリップスティックであった。透明着色スティック手順水素化ポリデセンを水素化スチレンブタジエンコポリマーと混合しながら120°Cまで加熱した。水素化スチレンメチルスチレンインデンコポリマーを、均一になるまで混合しながら添加した相Aのゲル。イソエイコサン、残りの水素化ポリデセンおよびフェニルトリメチコンを混合しながら添加した。別個に、イソステアリルアルコール、ジブチルエチルグルタミドおよびジブチルラウロイルグルタミド相Bのゲルをイソ酪酸酢酸スクロース、ダイマージリノール酸ダイマージリノレイルおよびトリカプリリンと、混合しながら120°Cまで加熱した。双方の相が均一になったら、合わせて混合した。着色剤を添加し、均一になるまで混合した。この熱溶液を鋳型に注いだ。溶液が鋳型中で固化したら、鋳型をフリーザー中に約30分間配置した。生じた製品は、硬質ゲル状の澄明なリップスティックであった。活性成分を含む澄明なスティック手順水素化ポリデセンを水素化スチレンブタジエンコポリマーと混合しながら120°Cまで加熱した。水素化スチレンメチルスチレンインデンコポリマーを、均一になるまで混合しながら添加した相Aのゲル。イソエイコサン、残りの水素化ポリデセンおよびフェニルメチコンを混合しながら添加した。別個に、イソステアリルアルコール、ジブチルエチルグルタミドおよびジブチルラウロイルグルタミド相Bのゲルをイソ酪酸酢酸スクロース、ダイマージリノール酸ダイマージリノレイルおよびトリカプリリンと、混合しながら120°Cまで加熱した。双方の相が均一になったら、合わせて混合した。ACTILIPIDを添加し均一になるまで混合した。この熱溶液を鋳型に注いだ。溶液が鋳型中で固化したら、鋳型をフリーザー中に約30分間配置した。生じた製品は、硬質ゲル状の澄明なリップスティックであった。ゲル状スティック手順オクチルドデカノール、ジブチルエチルグルタミドおよびジブチルラウロイルグルタミドを、ゲル化剤が完全に分散されるまで125°Cで加熱した。別個に、ネオペンタン酸オクチルドデシル、イソヘキサデカン、シクロペンタシロキサンをポリプロピレンエチレン無水マレイン酸コポリマーと、混合しながら、ポリマー溶液が均一になるまで100°Cに加熱した。双方の相が均一になったら、合わせて混合した。溶液の温度を50°Cまで低下させ、熱溶液を鋳型に注いだ。溶液が鋳型中で固化したら、鋳型をフリーザー中に約30分間配置した。生じた製品はゲル状スティックであった。プロピレングリコール、ジブチルエチルグルタミドおよびジブチルラウロイルグルタミドを、ゲル化剤が完全に分散されるまで100°Cで加熱した。別個に、ネオペンタン酸オクチルドデシル、イソヘキサデカン、カルビノール液をポリプロピレンエチレン無水マレイン酸コポリマーと、混合しながら、ポリマー溶液が均一になるまで100°Cに加熱した。双方の相が均一になったら、合わせて混合した。溶液の温度を70°Cまで低下させ、熱溶液を鋳型に注いだ。溶液が鋳型中で固化したら、鋳型をフリーザー中に約30分間配置した。生じた製品はゲル状スティックであった。すべての特許刊行物および非特許刊行物は、本発明が属する技術分野の当業者のレベルを示す。これらの刊行物のすべては、それぞれ個々の刊行物が参照により組み込まれているように具体的かつ個別に示されている場合と同様の程度まで、参照により本明細書に組み込まれる。本発明は、本明細書中で、特定の実施形態に関して説明されているが、これらの実施形態は、本発明の原理および適用の単なる例示であると理解されたい。したがって、添付の特許請求の範囲によって規定されるような本発明の精神および範囲から逸脱することなく、例示的実施形態に対して多くの修正をなし得ること、および他の配列を考案し得ることを理解されたい。